(57)【要約】【課題】より優れた摺動特性を発揮可能な摺動部材を提供する。【解決手段】本発明の摺動部材の製造方法は、潤滑剤の存在下で相手材と摺動する摺動部材を製造するための摺動部材の製造方法である。この製造方法は、粒子状の超高分子量ポリエチレンにプラズマ処理を行い、超高分子量ポリエチレンの表面の改質を行う改質工程と、固体潤滑剤とバインダ樹脂とを含有する摺動層用組成物を調製する組成物調製工程と、母材上に摺動層用組成物を設けて相手材と摺動する摺動層を形成し、摺動部材を得る摺動層形成工程とを備えている。固体潤滑剤は、改質工程により改質された超高分子量ポリエチレンを含んでいる。【選択図】図１３
2019038956.tif 000002
【特許請求の範囲】
【請求項１】
潤滑剤の存在下で相手材と摺動する摺動部材を製造するための摺動部材の製造方法であって、
粒子状の超高分子量ポリエチレンにプラズマ処理を行い、前記超高分子量ポリエチレンの表面の改質を行う改質工程と、
前記改質工程により改質された前記超高分子量ポリエチレンを含む固体潤滑剤と、バインダ樹脂とを含有する摺動層用組成物を調製する組成物調製工程と、
母材上に前記摺動層用組成物を設けて前記相手材と摺動する摺動層を形成し、摺動部材を得る摺動層形成工程とを備えていることを特徴とする摺動部材の製造方法。
【請求項２】
前記プラズマ処理は、ガス種が酸素及びヘリウムである請求項１記載の摺動部材の製造方法。
【請求項３】
前記プラズマ処理は、ガス種が窒素及びヘリウムである請求項１記載の摺動部材の製造方法。
【請求項４】
前記改質工程後、前記組成物調製工程前に、前記超高分子量ポリエチレンにシランカップリング処理を施す表面処理工程を実行する請求項２又は３記載の摺動部材の製造方法。
【請求項５】
母材と、前記母材上に形成され、バインダ樹脂と固体潤滑剤とを含有する摺動層とを備え、前記摺動層が潤滑剤の存在下で相手材と摺動する摺動部材であって、
前記固体潤滑剤は、粒子状をなし、側鎖又は末端に、ＯＨ基又はＮＨ2基が形成された超高分子量ポリエチレンを含むことを特徴とする摺動部材。
【発明の詳細な説明】
【技術分野】
【０００１】
本発明は摺動部材及びその製造方法に関する。
【背景技術】
【０００２】
従来、特許文献１に開示された摺動部材が知られている。この摺動部材は、鋼材からなる母材と、母材上に下地層を介して形成された摺動層とを備えている。摺動層は、バインダ樹脂と固体潤滑剤とを含有している。バインダ樹脂はエポキシ樹脂及びフェノール樹脂からなる。固体潤滑剤は、粒子状の二硫化モリブデン（ＭｏＳ2）と、粒子状のポリテトラフルオロエチレン（ＰＴＦＥ）と、粒子状のポリエチレンとからなる。
【０００３】
この摺動部材は、摺動層が潤滑剤の存在下で相手材と摺動するプロペラシャフト等に採用され得る。
【先行技術文献】
【特許文献】
【０００４】
【特許文献１】特開２０１３−１８９５６９号公報
【発明の概要】
【発明が解決しようとする課題】
【０００５】
摺動部材には、信頼性確保のため、耐焼付き性、耐摩耗性等のさらなる摺動特性の向上が望まれている。特に、摩擦熱等によって高温になる摺動部材においては、ポリエチレンの脱落抑制による摺動特性の向上が求められる。
【０００６】
本発明は、上記従来の実情に鑑みてなされたものであって、より優れた摺動特性を発揮可能な摺動部材を提供することを解決すべき課題としている。
【課題を解決するための手段】
【０００７】
本発明の摺動部材の製造方法は、潤滑剤の存在下で相手材と摺動する摺動部材を製造するための摺動部材の製造方法であって、
粒子状の超高分子量ポリエチレンにプラズマ処理を行い、前記超高分子量ポリエチレンの表面の改質を行う改質工程と、
前記改質工程により改質された前記超高分子量ポリエチレンを含む固体潤滑剤と、バインダ樹脂とを含有する摺動層用組成物を調製する組成物調製工程と、
母材上に前記摺動層用組成物を設けて前記相手材と摺動する摺動層を形成し、摺動部材を得る摺動層形成工程とを備えていることを特徴とする。
【０００８】
本発明の摺動部材は、母材と、前記母材上に形成され、バインダ樹脂と固体潤滑剤とを含有する摺動層とを備え、前記摺動層が潤滑剤の存在下で相手材と摺動する摺動部材であって、
前記固体潤滑剤は、粒子状をなし、側鎖又は末端に、ＯＨ基又はＮＨ2基が形成された超高分子量ポリエチレンを含むことを特徴とする。
【０００９】
発明者らの試験結果によれば、本発明の摺動部材では、相手材との摺動時に固体潤滑剤がバインダ樹脂から脱落し難い。この理由は、摺動層における超高分子量ポリエチレンがプラズマ処理によって表面の改質が行われたものだからである。
【００１０】
プラズマ処理は、ガス種が酸素及びヘリウムであることが好ましい。この場合、発明者らの試験結果によれば、改質工程により改質された超高分子量ポリエチレンがバインダ樹脂からさらに脱落し難い。
【００１１】
プラズマ処理は、ガス種が窒素及びヘリウムであることも好ましい。この場合、発明者らの試験結果によれば、改質工程により改質された超高分子量ポリエチレンがバインダ樹脂から脱落し難い。
【００１２】
改質工程後、組成物調製工程前に、超高分子量ポリエチレンにシランカップリング処理を施す表面処理工程を実行することがさらに好ましい。この場合、発明者らの試験結果によれば、超高分子量ポリエチレンがバインダ樹脂からさらに脱落し難い。
【発明の効果】
【００１３】
本発明の製造方法により、優れた摺動特性を発揮可能な摺動部材を製造することができる。また、本発明の摺動部材によれば、優れた摺動特性を発揮することができる。
【図面の簡単な説明】
【００１４】
【図１】図１は、プラズマ処理前の超高分子量ポリエチレンの化学式である。
【図２】図２は、プラズマ処理前の超高分子量ポリエチレンのＸＰＳ分析結果を示すグラフである。
【図３】図３は、ガス種を酸素及びヘリウムとしたプラズマ処理後の超高分子量ポリエチレンのＸＰＳ分析結果を示すグラフである。
【図４】図４は、ガス種を窒素及びヘリウムとしたプラズマ処理後の超高分子量ポリエチレンのＸＰＳ分析結果を示すグラフである。
【図５】図５はポリアミドイミド樹脂の一般的な化学式である。
【図６】図６は、ピンオンディスク往復試験の様子を示す模式斜視図である。
【図７】図７は、実施例１の摺動部材において、試験１の摺動層における５００倍のＳＥＭ画像写真である。
【図８】図８は、実施例２の摺動部材において、試験１の摺動層における５００倍のＳＥＭ画像写真である。
【図９】図９は、実施例３の摺動部材において、試験１の摺動層における５００倍のＳＥＭ画像写真である。
【図１０】図１０は、実施例４の摺動部材において、試験１の摺動層における５００倍のＳＥＭ画像写真である。
【図１１】図１１は、実施例５の摺動部材において、試験１の摺動層における５００倍のＳＥＭ画像写真である。
【図１２】図１２は、比較例の摺動部材において、試験１の摺動層における５００倍のＳＥＭ画像写真である。
【図１３】図１３は、斜板×シュー試験の様子を示す断面図である。
【発明を実施するための形態】
【００１５】
図１に示す超高分子量ポリエチレンは、ガス種を酸素及びヘリウムとするプラズマ処理により、側鎖や末端にＯＨ基が生成されたものとなる。また、図１に示す超高分子量ポリエチレンは、ガス種を窒素及びヘリウムとするプラズマ処理により、側鎖や末端にＮＨ2基が生成されたものとなる。
【００１６】
図２にプラズマ処理前の超高分子量ポリエチレンのＸＰＳ分析結果を示し、図３にガス種を酸素及びヘリウムとしたプラズマ処理後の超高分子量ポリエチレンのＸＰＳ分析結果を示し、図４にガス種を窒素及びヘリウムとしたプラズマ処理後の超高分子量ポリエチレンのＸＰＳ分析結果を示す。このように、ＯＨ基、ＮＨ2基等の反応基の有無はＸＰＳ分析によって確認可能である。
【００１７】
これらＯＨ基、ＮＨ2基等の反応基が生成された超高分子量ポリエチレンでは、反応基がバインダ樹脂の官能基と結合し易いと考えている。例えば、バインダ樹脂が図５に一般的な化学式を示すポリアミドイミド樹脂である場合、その側鎖や末端には、ＮＨ2基やＣＯＯＨ基が存在する。このポリアミドイミド樹脂が改質された超高分子量ポリエチレンと接触すると、ポリアミドイミド樹脂と改質された超高分子量ポリエチレンとがアミド結合や水素結合によって化学結合すると考えられる。
【００１８】
したがって、本発明の摺動部材では、摺動層の表面に超高分子量ポリエチレンがより多く残存し易く、優れた摺動特性を発揮することができる。
【００１９】
＜改質工程＞
プラズマ処理は、高周波電源を用い、Ｎ2プラズマ（ガス種：Ｎ2、Ｈｅ）やＯ2プラズマ（ガス種：Ｏ2、Ｈｅ）のグロープラズマを発生させることによって行う。
【００２０】
＜組成物調製工程＞
（バインダ樹脂）
バインダ樹脂は、固体潤滑剤を脱離し難くする固体潤滑剤の保持性、層状の被膜下で繰り返し作用するせん断力に対する耐久性（土台としての硬さ）、破壊されにくい耐摩耗性、耐熱性等を発揮する。バインダ樹脂としては、ポリイミド系樹脂、エポキシ樹脂、フェノール樹脂等を採用できる。ポリイミド系樹脂としては、ポリアミドイミド（ＰＡＩ）、ポリイミド等を採用することができる。コスト及び特性を考慮すると、ＰＡＩをバインダ樹脂とすることが最適である。
【００２１】
（固体潤滑剤）
固体潤滑剤は、バインダ樹脂に保持され、最表面で低せん断力及び低摩擦係数を発揮する。固体潤滑剤としては、フッ素樹脂、二酸化モリブデン、グラファイト、超高分子量ポリエチレン等を採用可能である。フッ素樹脂及び超高分子量ポリエチレンは、摺動層の摺動面に被膜を形成し、かつ相手材へ移着することで滑り性を向上させる。二酸化モリブデン及びグラファイトは、低せん断力をもつ結晶構造により滑り性を向上させ、かつ高荷重で低摩擦を実現する。発明者らの実験結果によれば、フッ素樹脂は、耐摩耗性、耐焼き付き性等の摺動特性を有しているものの、撥油特性を有しており、潤滑油の接触角が比較的大きい。一方、超高分子量ポリエチレンは、摺動特性ではフッ素樹脂より劣るものの、親油特性を有しており、潤滑油の接触角が比較的小さい。また、固体潤滑剤として、超高分子量ポリエチレン、メラミンシアヌレート（ＭＣＡ）やフッ化カルシウム、銅及び錫などの軟質金属を採用することができる。
【００２２】
超高分子量ポリエチレンは、平均分子量が１００万〜７００万個であることが好ましい。超高分子量ポリエチレンは、バインダ樹脂１００体積％に対し、５〜１００体積％の範囲で含まれていることが好ましく、１５〜６０体積％の範囲で含まれていることがより好ましい。超高分子量ポリエチレンの添加量が少ないと添加効果が低減し、多いとバインダ樹脂による補足が低減し、粒子の脱落が生じて摺動層の摺動特性が低減する。
【００２３】
超高分子量ポリエチレンの比重は０．９２〜０．９６であることが好ましい。超高分子量ポリエチレンは、表面平滑性及び耐摩耗性の点から、粒子径が３０μｍ以下であることが好ましく、１５μｍ以下であることがより好ましい。
【００２４】
（添加剤等）
摺動層は、バインダ樹脂及び固体潤滑剤の他、添加剤を有し得る。添加剤としては、二酸化チタン、第３リン酸カルシウム、アルミナ、シリカ、炭化ケイ素、窒化ケイ素等の硬質粒子のように、摺動層の硬さを向上させるものを採用することができる。
【００２５】
摺動層は、ＺｎＳ、Ａｇ2Ｓ等の硫黄含有金属化合物を極圧剤として含有し得る。また、摺動層は、界面活性剤、カップリング剤、加工安定剤、酸化防止剤等を有し得る。潤滑剤は炭化水素油を含むことが好ましい。
【００２６】
＜摺動層形成工程＞
摺動層形成工程としては、スプレーコート、ロールコート等の塗装方法の種類により、任意にｎ−メチル−２−ピロリドン、１，３−ジメチル−２−イミダゾリジノン、キシレン等の溶剤で摺動層用組成物を希釈し、粘度調整及び固形分の濃度調整を行うことが可能である。母材に摺動層用組成物の希釈物をコーティングした後、乾燥、焼成を行い、摺動層を形成することが可能である。
【００２７】
＜表面処理工程＞
シランカップリング処理に用いるシランカップリング剤としては、アミノ系等の反応性基を有するものを採用することが好ましい。シランカップリング処理は、シランカップリング剤の原液を用いてもよく、その原液を水やアルコール水溶液等の溶媒に溶かした溶液を用いてもよい。シランカップリング処理は、ヘンシェルミキサー、レーディゲミキサー等に改質された粒子状の超高分子量ポリエチレンを入れて攪拌し、攪拌中にシランカップリング剤の原液又は溶液を滴下又はスプレー噴霧をし、さらに攪拌後、乾燥等を行うことによって行うことができる。シランカップリング処理の有無もＸＰＳによって確認可能である。
【実施例】
【００２８】
以下、本発明を具体化した実施例１〜５と比較例とを説明する。まず、以下の材料を準備した。
バインダ樹脂：ポリアミドイミド樹脂ワニス
固体潤滑剤：粒子状の超高分子量ポリエチレン（ＵＨＰＥ粒子）（平均粒子径１０μｍ）、ＭｏＳ2、グラファイト
シランカップリング剤：アミノ系エトキシシラン（標準）、アミノ系エトキシシラン（反応性）
【００２９】
改質工程として、表１の条件でＵＨＰＥ粒子にプラズマ処理を行い、Ｎｏ．１〜５のＵＨＰＥ粒子とした。Ｎｏ．６のＵＨＰＥ粒子は改質工程を行わなかったものである。
【００３０】
【表１】
2019038956.tif 000003
【００３１】
また、Ｎｏ．２〜５のＵＨＰＥ粒子については、改質工程後、表面処理工程として、表１の条件でシランカップリング処理を施した。シランカップリング処理は以下の順序で行った。
【００３２】
まず、水が１０質量％、メチルアルコールが９０質量％のアルコール水溶液を用意し、各ＵＨＰＥ粒子に対して１重量％の各シランカップリング剤の原液をアルコール水溶液に添加し、これを攪拌してシランカップリング剤溶液とした。
【００３３】
ヘンシェルミキサーにＮｏ．２〜５のＵＨＰＥ粒子を入れて攪拌し、攪拌中にシランカップリング剤溶液を数十分かけて滴下し、さらに１０分間攪拌した。この後、各ＵＨＰＥ粒子を取り出し、１００〜１５０°Ｃで３０〜９０分間乾燥した。凝集した各ＵＨＰＥ粒子はボールミルによって粉砕した。こうして、シランカップリング処理を施したＮｏ．２〜５のＵＨＰＥ粒子を得た。Ｎｏ．１のＵＨＰＥ粒子は表面処理工程を行わなかったものである。
【００３４】
組成物調製工程として、表２に示す配合割合でバインダ樹脂と各固体潤滑剤とを配合し、よく撹拌した後、３本ロールミルを通し、実施例１〜５及び比較例の摺動層用組成物を調製した。固体潤滑剤は、Ｎｏ．１〜６のいずれかのＵＨＰＥ粒子と、ＭｏＳ2と、グラファイトとからなる。
【００３５】
【表２】
2019038956.tif 000004
【００３６】
以下の摺動層形成工程を行った。まず、各摺動層用組成物を溶剤によって希釈して希釈物とし、鋼材からなる母材上に各希釈物をコーティングした後、乾燥を行い、２２０°Ｃ×１．５時間で焼成を行った。この後、膜厚を同じにするために表面研削を行い、膜厚２５μｍの摺動層を形成した。こうして、実施例１〜５及び比較例の各摺動部材を得た。
【００３７】
各摺動部材を以下の試験１〜３に供した。
＜試験１（ピンオンディスク往復試験）＞
図６に示すように、上面を加熱可能なプレート１上に各摺動部材１０を載置する。この状態において、各摺動部材１０は、摺動面１０ａが上面とされている。摺動面１０ａ上において、ＳＵＪ２製であり、先端の曲率が１０Ｒのピン２を荷重３５０ｇｆ、往復距離２０ｍｍ、速度２Ｈｚ、往復回数３５００回の条件で往復動させる。この際、炭化水素油を含む潤滑剤３を摺動面１０ａ上に滴下する。
【００３８】
試験１後の実施例１〜５及び比較例の各摺動部材１０の摺動面１０ａの表面におけるＵＨＰＥ粒子の残存状態をＳＥＭ画像により確認した。実施例１の摺動部材において、試験１の摺動層における５００倍のＳＥＭ画像写真を図７に示す。実施例２の摺動部材において、試験１の摺動層における５００倍のＳＥＭ画像写真を図８に示す。実施例３の摺動部材において、試験１の摺動層における５００倍のＳＥＭ画像写真を図９に示す。実施例４の摺動部材において、試験１の摺動層における５００倍のＳＥＭ画像写真を図１０に示す。実施例５の摺動部材において、試験１の摺動層における５００倍のＳＥＭ画像写真を図１１に示す。比較例の摺動部材において、試験１の摺動層における５００倍のＳＥＭ画像写真を図１２に示す。これらのＳＥＭ画像写真から、ＵＨＰＥ粒子が十分に残存しておれば「○」を付し、ＵＨＰＥ粒子が脱落しておれば「×」を付し、表３に結果をして示した。
【００３９】
【表３】
2019038956.tif 000005
【００４０】
＜試験２（ピンオンディスク往復試験）＞
試験１の荷重条件を３５０ｇｆとし、試験１と同様に試験を行った。試験２後の実施例１〜５及び比較例の各摺動部材１０の摺動面１０ａの摩耗深さ（μｍ）を確認した。この結果も表３に示す。
【００４１】
＜試験３（斜板×シュー試験）＞
図１３に示すように、母材２０を圧縮機の斜板形状のものとし、上記と同様、各母材２０に摺動層２０ａを形成し、斜板を得た。一方、保持具４にＳＵＪ２製のシュー５を保持した。そして、斜板の表面に冷凍機油を２５ｇ／分の量で付着させながら滑り速度７ｍ／秒で斜板を回転させるとともに、斜板とシュー５との間に５分毎に荷重４００Ｎを加重し、斜板とシュー５との焼付く荷重（Ｎ）を調べた。この結果も表３に示す。
【００４２】
表３からわかるように、実施例１〜５の摺動部材は比較例の摺動部材よりも耐摩耗性に優れている。特に、実施例２〜５の摺動部材はより優れた耐摩耗性を発揮している。
【００４３】
ここで、図７〜１１と、図１２とを比較すれば、比較例の摺動部材では、実施例１〜５の摺動部材と比較し、脱落痕が明確に見てとれる。これは、比較例の摺動部材では、摩擦熱によって表面がＵＨＰＥ粒子の融点以上の高温となり、ＵＨＰＥ粒子が脱落したことを示している。これに対し、実施例１〜５の摺動部材では、脱落痕をほとんど確認することができない。
【００４４】
したがって、実施例１〜５の摺動部材では、相手材との摺動時に固体潤滑剤としてのＵＨＰＥ粒子がバインダ樹脂から脱落し難いことがわかる。この理由は、摺動層における固体潤滑剤のＵＨＰＥ粒子がプラズマ処理によって表面が改質されたものだからである。
【００４５】
特に、実施例２〜５の摺動部材では、相手材との摺動時に固体潤滑剤としてのＵＨＰＥ粒子がバインダ樹脂から脱落し難い。この理由は、改質されたＵＨＰＥ粒子にさらにシランカップリング処理を施しているからである。
【００４６】
したがって、実施例１〜５の摺動部材では、摺動層の表面に固体潤滑剤がより多く残存し易く、優れた摺動特性を発揮できることがわかる。このため、これらの摺動部材を圧縮機の斜板等に採用すれば、より優れた圧縮機が得られることがわかる。
【００４７】
以上において、本発明を実施例１〜５に即して説明したが、本発明は上記実施例１〜５に制限されるものではなく、その趣旨を逸脱しない範囲で適宜変更して適用できることはいうまでもない。
【００４８】
例えば、本発明において、母材と摺動層との密着性を高めるため、母材に対してアルカリ等を接触させる脱脂工程を行うことが可能である。また、母材と摺動層との密着性をさらに高めるため、脱脂工程後、リン酸亜鉛、リン酸マンガン等のリン酸塩からなる下地層を形成することも可能である。
【産業上の利用可能性】
【００４９】
本発明は種々の摺動部材に利用可能であるが、特に、摩擦熱等によって高温になる圧縮機の斜板、ピストン、滑り軸受け等に利用すると好適である。
【符号の説明】
【００５０】
２、５…相手材（５…シュー）
１０…摺動部材
２０…母材
１０ａ、２０ａ…摺動層
【図１】
2019038956.tif 000006
【図２】
2019038956.tif 000007
【図３】
2019038956.tif 000008
【図４】
2019038956.tif 000009
【図５】
2019038956.tif 000010
【図６】
2019038956.tif 000011
【図７】
2019038956.tif 000012
【図８】
2019038956.tif 000013
【図９】
2019038956.tif 000014
【図１０】
2019038956.tif 000015
【図１１】
2019038956.tif 000016
【図１２】
2019038956.tif 000017
【図１３】
2019038956.tif 000018